(57)【要約】【課題】テープを巻き取る際にシワが発生し難く、熱履歴などが長時間に負荷された実使用後でも、剥離の際に層間で破壊（層割れ）されず、被着体の一方から両面接着テープを剥離する際に、千切れたり糊残りが発生し難い、剥離性に優れた両面接着テープ、及びその製造方法を提供する。【解決手段】バインダー成分を実質的に含まない坪量２０ｇ／ｍ２以上の不織布基材に、粘着剤層の原料液を塗布して内部に含浸させる工程と、その原料液を乾燥又は硬化させて内部から両面に連続する粘着剤層を形成する工程とを含む両面接着テープの製造方法。【選択図】なし【特許請求の範囲】
【請求項１】
バインダー成分を実質的に含まない坪量２０ｇ／ｍ２以上の不織布基材に、粘着剤層の原料液を塗布して内部に含浸させる工程と、その原料液を乾燥又は硬化させて内部から両面に連続する粘着剤層を形成する工程とを含む両面接着テープの製造方法。
【請求項２】
前記塗布時の原料液の粘度が、２３℃において０．１〜１００Ｐａ・Ｓである請求項１記載の両面接着テープの製造方法。
【請求項３】
前記原料液を前記不織布基材の両面に対して順次又は同時に塗布する請求項１又は２に記載の両面接着テープの製造方法。
【請求項４】
坪量２０ｇ／ｍ２以上の不織布基材と、その不織布基材の両面に形成された粘着剤層とを備える両面接着テープであって、両面接着テープの長手方向及び幅方向の引張強度が、初期引張強度で１７Ｎ／１０ｍｍ以上、７０℃で４４日間保存後の引張強度で１４Ｎ／１０ｍｍ以上である両面接着テープ。
【請求項５】
両面接着テープの層間破壊面積率が１０％以下である請求項４記載の両面接着テープ。
【請求項６】
リサイクル部品の固定用に使用される請求項４又は５に記載の両面接着テープ。
【発明の詳細な説明】
【技術分野】
【０００１】
本発明は、不織布を支持基材とする両面接着テープ及びその製造方法に関する。更に詳しくはプラスチックや金属などの被着体に貼り合せた両面接着テープを剥離する時の剥離性に優れた両面接着テープ及びその製造方法に関する。
【背景技術】
【０００２】
両面接着テープ（本発明において両面接着シートを含む）は、作業性が良好で接着の信頼性が高い接合手段として、家電製品や自動車、ＯＡ機器などの各種産業分野に利用されている。また、近年、省資源の観点から、製品に使用されているリサイクル可能な部品については使用後に製品を分解して再利用する場合が多くなっている。このとき、両面接着テープを使用して部品同士を接合している場合、部品に取り付けられた両面接着テープを剥離する作業が必要になる事がある。
【０００３】
このような再剥離性が要求される両面接着テープとして、これまでにも各種の提案が行われている（例えば、特許文献１〜４参照）。これら特許文献において、テープの再剥離性は、製品使用後のリサイクル工程において、テープを剥離しても糊が残らない（糊残り性）ようにすること、部品を分解しても基材部で層割れするような層間破壊がおこらないようにすること、テープ単体で剥離除去してもテープが千切れないようにすること、であると述べられている。
【０００４】
しかしながら、これらの特許文献では、テープ強度やその他の特性がその熱履歴や使用時間により変化する事には触れていない。近年、リサイクル対応の製品が３〜５年の使用期間を終え、リサイクル業者にて分解再回収される際に、多くの再剥離用途両面テープには、設計時のテープ強度から著しく強度が低下する場合が見られ、初期設計した強度を発揮しない場合や、層間破壊が生じてしまい結果として再剥離性能に乏しくなることが新たに判明した。
【０００５】
具体的には、家電製品や自動車、ＯＡ機器などの製品内で部品同士を接合していた再剥離用両面接着テープが、実際にリサイクル工程に回収されてきた製品において、テープ強度が著しく劣化してしまっている場合が報告されている。この結果、解体時にテープ単体のみを剥離しようとしても、テープ強度が粘着テープの接着力より弱い為に、剥離のための力によりテープが剥れる前にテープが千切れてしまう状態に陥り、その再剥離性が著しく損なわれてしまい、初期に狙っていた性能が発揮されなかった。
【０００６】
テープ強度が低下する理由としては、不織布繊維自体の劣化や不織布に用いられているバインダーの強度低下、もしくは粘着剤の低弾性化が推測される。一般的な再剥離用両面接着テープは、製品使用時の熱履歴や使用時間が、６０℃×３０日間程度の保管による長期保管代用試験（アレニウス則にて２３℃×４年４ヶ月／４０℃×７．６ヶ月の想定に相当する）にて設計されている場合が多い。この条件では、製品使用条件の設定が現実との間にズレがある、もしくは、保存によるテープ強度劣化について評価できない、と考えられる。つまり、例えばＯＡ機器の使用方法で考えると、電源を入れると装置内温度が約４０℃程度まで上昇することが分っており、大部分のユーザーで一日の半分が電源の入った状況で回収までに３〜４年を要することが知られている。
【０００７】
また、組立部品類のリサイクル工程においては、先ず、両面接着テープで接合している部品同士を引き剥がして分解し、その後、部品に付着した両面接着テープ単体を部品（被着体）から剥離することになる。この時、テープ強度が劣化する事を想定していない両面接着テープの多くは、使用短期間では問題ないが、製品として長期使用した後の部品同士の引き剥がし（分解）工程においては、両面接着テープが基材である不織布の部分で破壊（層間破壊）されてしまい、分解された部品の両方の表面に、不織布が二つに割裂し、割裂した不織布が剥き出しとなった両面接着テープの残さが付着した状態となる。この残さを部品表面から取り除く作業がリサイクル工程上、最も効率の悪い作業になるケースも見られる。
【０００８】
また、このような層間破壊が生じなくとも、製品回収時に両面接着テープ単体を部品（被着体）から剥離する際に、テープ強度が低下した場合、テープの接着強度の方が強いと、剥離時にテープが千切れてしまい、これまたリサイクル工程においてテープの剥離が容易に成されず、効率の悪化を招く。
【０００９】
加えて、このような層間破壊やテープ千切れが生じなくとも、製品回収時に両面接着テープ単体を部品（被着体）から剥離する際に、剥離後の被着体表面に粘着剤の一部が残ってしまい（多くの場合、この現象を糊残りという）、リユースや再成型工程へ進む為に糊をヘラや溶剤で取り除かなければならず、これもリサイクル工程の効率を低下させる。勿論、糊が残らないことだけが重要ではなく、粘着特性も優れていることがその前提条件となる。
【００１０】
そして、例えば特許文献４に記載の両面接着テープのように、バインダー樹脂で結着された不織布基材を用いる場合、不織布単体では高い強度を発揮するものの、両面接着テープとしては十分な強度が発揮できず、特に引裂強度の低下やリサイクル時の強度低下が顕著になることが判明した。
【００１１】
また、特許文献２には、バインダー樹脂を含まない不織布基材を用いた両面接着テープが提案されているが、特許文献４と同様に坪量が大きくないため、強度が十分とは言えなかった。なお、不織布基材の坪量を大きくすると、特許文献３にも記載されているように、テープを巻き取る際にシワが発生し易くなり、また、粘着剤の含浸が十分行えずに両面接着テープが不織布基材の部分で破壊（層間破壊）され易くなる場合が生じる。
【特許文献１】特開平７−７０５２７号公報
【特許文献２】特開平９−２７２８５０号公報
【特許文献３】特開２００３−２５３２２８号公報
【特許文献４】特開２００３−１９３００６号公報
【発明の開示】
【発明が解決しようとする課題】
【００１２】
そこで、本発明の目的は、テープを巻き取る際にシワが発生し難く、熱履歴などが長時間に負荷された実使用後でも、剥離の際に層間で破壊（層割れ）されず、被着体の一方から両面接着テープを剥離する際に、千切れたり糊残りが発生し難い、剥離性に優れた両面接着テープ、及びその製造方法を提供することにある。
【課題を解決するための手段】
【００１３】
本発明者らは、上記目的を達成すべく、実使用後の強度劣化の原因や対策などについて鋭意研究したところ、バインダー成分なしの坪量の大きい不織布基材を用いて、粘着剤層の原料液を内部に十分含浸させて構成繊維同士を粘着させることにより、特に実使用後の剥離性に優れた両面接着テープが得られることを見出し、本発明を完成するに至った。
【００１４】
即ち、本発明の両面接着テープの製造方法は、バインダー成分を実質的に含まない坪量２０ｇ／ｍ２以上の不織布基材に、粘着剤層の原料液を塗布して内部に含浸させる工程と、その原料液を乾燥又は硬化させて内部から両面に連続する粘着剤層を形成する工程とを含むことを特徴とする。
【００１５】
本発明の製造方法によると、バインダー成分を実質的に含まない不織布基材を用いて、粘着剤層の原料液を内部に含浸させるため、構成繊維同士が粘着した構造となり、柔軟な構造のため、不織布基材を厚くしてもテープを巻き取る際にシワが発生し難くなる。また、構成繊維同士がバインダーで結着していないため、引裂時に応力集中が生じにくく、引裂強度が大きくなり、更に、不織布基材の内部に粘着剤が含浸し易くなるため、厚みが大きい場合でも剥離の際に層割れが生じ難くなる。そして、バインダー成分を実質的に含まない不織布基材は、その単体では強度は大きくないが、構成繊維同士が粘着した構造により十分強度が大きくなり、不織布基材の厚みを大きくした事と相まって、熱履歴などが長時間に負荷された実使用後でも十分な強度を維持するため、剥離の際に千切れにくくなる。
【００１６】
上記において、前記塗布時の原料液の粘度が、２３℃において０．１〜１００Ｐａ・Ｓであることが好ましい。このような原料液を用いることで、不織布基材を厚くしても内部に十分含浸させることができる。
【００１７】
また、前記原料液を前記不織布基材の両面に対して順次又は同時に塗布することが好ましい。両面からの塗布によって、不織布基材を厚くしても、より均一に内部に含浸させ易くすることができる。
【００１８】
一方、本発明の両面接着テープは、坪量２０ｇ／ｍ２以上の不織布基材と、その不織布基材の両面に形成された粘着剤層とを備える両面接着テープであって、両面接着テープの長手方向及び幅方向の引張強度が、初期引張強度で１７Ｎ／１０ｍｍ以上、７０℃で４４日間保存後の引張強度で１４Ｎ／１０ｍｍ以上であることを特徴とする。本発明における各種物性値は、具体的には実施例に記載の方法で測定される値である。
【００１９】
また、坪量２０ｇ／ｍ２以上の不織布基材と、その不織布基材の両面に形成された粘着剤層とを備える両面接着テープであって、前記不織布基材は、バインダー成分によらずに、含浸された前記粘着剤層によって構成繊維同士が粘着されている構造が好ましい。
【００２０】
本発明の両面接着テープによると、バインダー成分によらずに、含浸された粘着剤層によって不織布基材の構成繊維同士が粘着されているため、柔軟な構造となり、不織布基材を厚くしてもテープを巻き取る際にシワが発生し難くなる。また、構成繊維同士がバインダーで強固に結着していないため、引裂時に応力集中が生じにくく、引裂強度が大きくなり、更に、不織布基材の内部に粘着剤が含浸し易くなるため、厚みが大きい場合でも剥離の際に層割れが生じ難くなる。そして、バインダー成分を実質的に含まない不織布基材は、その単体では強度は大きくないが、構成繊維同士が粘着した構造により十分強度が大きくなり、不織布基材の厚みを大きくした事と相まって、熱履歴などが長時間に負荷された実使用後でも十分な強度を維持するため、剥離の際に千切れにくくなる。
【００２１】
本発明において実使用時後に両面接着テープの引張強度が十分に維持されていることを確認するために採用した促進試験条件（７０℃×４４日間）は、以下の如く決定した。
【００２２】
一定期間保管した後の粘着剤の挙動を推測する方法として加熱促進試験が用いられる。これは加熱することにより短時間に長期変化を予測するもので、その変化速度は、アレニウスの法則に従って加速されるものと仮定した。
【００２３】
アレニウスの式は
Ｋ＝Ａ×ｅｘｐ（−Ｅａ／ＲＴ）
で示される。
【００２４】
ここで、Ｋは反応速度係数、Ａは頻度因子、Ｅａは活性化エネルギー、Ｒは気体定数、Ｔは絶対温度（Ｋ）である。
【００２５】
Ｅａ（活性化エネルギー）は、「日東技報」Ｖｏｌ．２７，Ｎｏ．２（Ｎｏｖ．１９８９）に記載のように、アクリル系粘着剤の力学物性測定値から時間温度換算則を用いて得られるシフトファクターがアレニウス型であると仮定して算出された２１０００〔ｃａｌ／ｍｏｌ〕を用いた。
【００２６】
これにより、２３℃と４０℃及び７０℃下での反応速度係数は、
Ｋ（２３℃）＝Ａ×ｅｘｐ（−２１０００／２９６Ｒ）
Ｋ（４０℃）＝Ａ×ｅｘｐ（−２１０００／３１３Ｒ）
Ｋ（７０℃）＝Ａ×ｅｘｐ（−２１０００／３４３Ｒ）
となる。この式を用いて、両温度の反応速度係数比は、
Ｋ（７０℃）／Ｋ（２３℃）＝１３３．３
Ｋ（７０℃）／Ｋ（４０℃）＝１９．２
となる。
【００２７】
ここで、実際の複写機の使用状況において、
（１）リサイクルに返却されるまでの平均使用期間：４年
（２）通常使用状況での電源投入状態の時間的比率：５０％
（３）電源投入時の複写機内の平均温度：４０℃
との実績を元に、一般的にリサイクルで返却される状況を想定した保管状態は、上記アレニウス則に従って推定算出すると、７０℃での加温促進を行った場合、
電源投入状態：４０℃＠７３０日（２年）は７０℃＠３８．８日
＊計算式：７３０（日）÷１９．２〔Ｋ（７０℃）／Ｋ（４０℃）〕＝３８．０日
電源未投入状態：２３℃＠７３０日（２年）は７０℃＠５．５日
＊計算式：７３０（日）÷１３３．３〔Ｋ（７０℃）／Ｋ（２３℃）〕＝５．５日
上記の和により、３８．０＋５．５＝４３．５≒４４（日）となる。
【００２８】
従って、本発明の両面接着テープはその長手方向および幅方向の各々の引張強度が、初期引張強度で１７Ｎ／１０ｍｍ以上、好ましくは２０Ｎ／１０ｍｍ以上であり、及び、実使用態様から導き出された促進条件である７０℃で４４日間保存後の引張強度が１４Ｎ／１０ｍｍ以上、好ましくは１７Ｎ／１０ｍｍ以上である。
【００２９】
本発明の両面接着テープによると、初期引張強度と７０℃で４４日間保存後の引張強度を各々特定値以上とすることにより、不織布基材の坪量を大きくしたことと相まって、熱履歴などが長時間に負荷された実使用後でも十分な強度をより確実に維持できるようになる。
【発明を実施するための最良の形態】
【００３０】
以下、本発明の実施の形態について説明する。
【００３１】
本発明の両面接着テープの製造方法は、バインダー成分を実質的に含まない坪量２０ｇ／ｍ２以上の不織布基材に、粘着剤層の原料液を塗布して内部に含浸させる工程を含む。テープ強度を高く設定するには、不織布基材の強度を高める事が一般的に用いられており、好ましくはテープ基材である不織布の素材の選定、及び、不織布の坪量を多くすることが望ましい。
【００３２】
不織布の素材としては、例えばマニラ麻、レーヨン、木材繊維、化学繊維などが挙げられ、如何なる材料を使用してもかまわないが、強度が得られやすいように太く長い繊維を持つマニラ麻などの材料が好んで用いられる。
【００３３】
バインダー成分を実質的に含まない不織布基材とは、バインダー樹脂やバインダー繊維を実質的に含まない（好ましくは０．５重量％以下）不織布であり、例えば不織布を構成する原料としてマニラ麻繊維のみが使用され、不織布製造時に繊維同士を結合させるための手段が繊維同士の絡み合いだけ等で行われたものが挙げられる。
【００３４】
本発明者らは、このような構成繊維のみからなる不織布に粘着剤を塗布した場合、厚みが厚い場合でも、粘着剤が繊維同士の隙間に進入しやすくなり、粘着剤が繊維同士を粘着する作用により、両面接着テープの引張強度が増加し、不織布基材の層割れも生じにくくなることを見出したものである。
【００３５】
また、高強度を得るには坪量を高くすることが有効で、少なくとも坪量が２０ｇ／ｍ２以上でないと、初期のテープ強度を２０Ｎ／１０ｍｍすることは難しくなる。好ましい不織布の坪量は、２２〜２５ｇ／ｍ２である。また、不織布基材の厚みは、坪量の増加に伴って一般に大きくなるが、不織布基材の層割れを防止しながら十分な強度を得る観点から、５０〜１５０μｍが好ましく、７０〜１００μｍがより好ましい。
【００３６】
不織布基材の長手方向（流れ方向、ＭＤ）の引張強度は、粘着剤の含浸後に十分な強度を得る上で、引張速度３００ｍｍ／分の条件で１８〜４０Ｎ／１０ｍｍが好ましい。また、両面接着テープのグレーン比を好適な範囲にする上で、不織布基材のグレーン比は、７０〜１４０％が好ましく、８０〜１２０％がより好ましい。ここで、グレーン比とは、不織布基材や両面接着テープの強度について、長手方向（流れ方向、ＭＤ）と幅（ＴＤ）方向の強度のＭＤ／ＴＤ比を指す。このグレーン比は不織布の抄紙方法により制御され、如何なる抄紙方法を用いてもかまわないが、１００％に近づけるには多くの場合、傾斜短網法が用いられている。
【００３７】
粘着剤層の原料液としては、以下のような粘着剤の原料液が使用される。即ち、粘着剤としては、アクリル系、ゴム系、シリコーン系などの粘着剤組成物が使用できるが、本発明においては、粘度調整による含浸性の制御や粘着力の制御、再剥離性の制御などの観点からアクリル系粘着剤組成物が好ましい。
【００３８】
アクリル系粘着剤組成物としては、後述する粘弾特性を得る上で、アルキル基の炭素数が２〜１４のアクリル酸アルキルエステルモノマーの単独又は共重合体１００重量部と、重合ロジンエステルなどの粘着付与樹脂１０〜４０重量部とを含有するものが好ましい。
【００３９】
アルキル基の炭素数が２〜１４のアクリル酸アルキルエステルモノマーとしては、エチルアクリレート、ノルマルブチルアクリレート、イソブチルアクリレート、イソオクチルアクリレート、インノニルアクリレート、２‐エチルヘキシルアクリレート、などが挙げられる。
【００４０】
アクリル酸アルキルエステルモノマーは複数使用することも可能で、同種全体としての（共）重合組成比は特に制約されないが、好ましくはその効果が発揮されやすい３０重量％以上での配合が用いられる。
【００４１】
本発明ではスチレン、酢酸ビニル等の上記のアクリルモノマー以外のビニル系モノマーや、アクリル系モノマーでもそのアルキル基に官能基を持つようなモノマーなど如何なる材料を共重合してもかまわない。
【００４２】
この主ポリマーの重合方法としては、如何なる方法も用いてよい。好適に用いられる溶剤系粘着剤の場合、開始剤にラジカル系の過酸化ベンゾイルやＡＩＢＮのほか、アニオン系開始剤、チグラーナッタ触媒などでも重合することが出来る。この時、重合温度や重合時間によりその分子量や分子量分布を制御できるが好ましくは重量平均分子量で１０〜１００万で用いられる事が多い。
【００４３】
粘着剤のもう一つの主要材料である粘着付与樹脂には、少なくとも重合ロジンエステル１種以上配合するのが好ましい。この重合ロジンエステルの軟化（環球法による）点はいかなる温度でも良いが、好ましくは８０〜１８０℃、より好適には１２０〜１４０℃を用いる事ができ、その配合量は主ポリマー１００重量部に対して１０〜４０重量部である。
【００４４】
この粘着付与剤には、重合ロジンエステル以外の樹脂を使用又は併用しても良い。そのような樹脂としては、テルペン樹脂、クマロンインデン樹脂、石油系Ｃ５樹脂、石油系Ｃ９樹脂、石油系Ｃ５／C９樹脂、テルペンフェノール樹脂などとその水添物、エステル化合物、重合物及び重合ロジン、ロジン酸、ロジン酸エステルが挙げられる。
【００４５】
糊残りしにくい粘着剤とするため、せん断損失弾性率Ｇ”のピークトップは、前出のモノマー組成比と粘着付与剤樹脂の軟化点と配合量で制御できるが、前出のモノマー及び粘着付与剤樹脂の規定範囲でＧ”のピークトップが、−４５℃以上−２５℃以下となるのであれば、如何なるモノマー組成と組成比と粘着付与剤樹脂の軟化点と配合量でもよい。Ｇ”のピークトップが−４５℃未満になると、長期保存後にテープを剥離すると粘着剤が糊残りしてしまい、−２５℃を超える場合は粘着テープとしての部品固定性能が低下してしまう。
【００４６】
この粘着剤には、適宜架橋剤を添加することにより、粘着剤組成物の塗工性と乾燥後の粘着特性のバランスを取る手法が良く用いられている。この架橋剤として、イソシアネート系架橋剤やエポキシ系架橋剤を用いる事が多いが特に限定されない。
【００４７】
また、この粘着剤組成物に、老化防止剤、色素、金属微粉末、充填剤など各種添加剤を粘着特性に影響の無い範囲で添加することが可能である。
【００４８】
粘着剤層の原料液に含まれる溶媒又は分散媒としては、酢酸エチル、トルエン、メチルエチルケトン、メチルイソブチルケトンなどの有機溶媒、水、アルコールなどの水系溶媒などが挙げられる。本発明では、後述する層間破壊面積率を１０％以下とする為に、溶剤系粘着剤もしくは光硬化型粘着剤が好適に用いられる。
【００４９】
塗布時の原料液の粘度は、２３℃において０．１〜１００Ｐａ・Ｓであることが好ましく、より好ましくは、１〜５０Ｐａ・Ｓ、更に好ましくは５〜３０Ｐａ・Ｓである。かかる粘度を持つ粘着剤を不織布に直接塗布した後に乾燥することが有効な手段となる。０．１Ｐａ・Ｓより低い粘度では、粘着剤が流れてしまい一定厚みの粘着剤層を形成しにくくなり、一方、１００Ｐａ・Ｓより高い粘度では、粘着剤が不織布に含浸しにくくなってしまい、層間破壊率が高くなってしまう。粘着剤組成物の粘度は、固形分濃度や主ポリマー分子量などを変化させることで制御できるが、これに限定されるものではない。
【００５０】
原料液を塗布する方法としては、粘着テープの製造に用いられる公知の方法が用いられ、具体的にはダイコート、ロールコート、グラビアコート、リバースコート、ロールブラッシュ、スプレーコート、エアーナイフコートなどの方法が挙げられる。本発明では、原料液を不織布基材の両面に対して順次又は同時に塗布することが好ましい。
【００５１】
原料液を塗布する厚みは、十分な粘着力を維持する観点から乾燥又は硬化後における不織布基材の表面からの厚みとして、１０〜１０００μｍとなるように塗布するのが好ましく、３０〜１００μｍがより好ましい。
【００５２】
本発明の製造方法は、原料液を乾燥又は硬化させて内部から両面に連続する粘着剤層を形成する工程を含むものである。この工程によって、粘着剤層によって構成繊維同士が粘着した構造となる。このとき、不織布基材の内部に粘着剤層が存在しない層が生じると、その部分で層割れが生じ易くなる。
【００５３】
原料液の乾燥には、乾燥オーブンなどが使用でき、粘着剤層の原料液を、紫外線や電子線の照射により重合や架橋にて硬化させる場合には、各々に対応した紫外紙照射システムや電子線照射システムを採用することができる。なお、乾燥と硬化を同時に行うことも可能である。
【００５４】
製造された両面接着テープは、セパレーターとともに巻き取られるなどして製品テープとなる。セパレーターとしては、長尺帯状の形態のシート又はフィルム（特に、ロール状に巻き取られた長尺帯状のシート又はフィルム）状のものを好適に用いることができる。具体的には、セパレーターとしては、剥離処理剤からなる剥離処理剤層が基材表面に形成されたセパレーター、それ自体が剥離性の高いプラスチックフィルム〔例えば、ポリエチレンフィルム（線状低密度ポリエチレンフィルム等）、エチレン−α−オレフィン共重合体フィルム等のポリオレフィン系樹脂製フィルム；テフロン（登録商標）製フィルムなど〕によるセパレーター、前記剥離性の高いプラスチックフィルムの素材（例えば、ポリエチレン、エチレン−α−オレフィン共重合体などのポリオレフィン系樹脂や、テフロン（登録商標）など）を、各種建材（例えば、金属箔を耐熱プラスチックフィルムなど）にラミネート又はコーティングして得られるセパレーターなどが挙げられる。
【００５５】
一方、本発明の両面接着テープは、以上のような製造方法によって好適に製造されるものであり、坪量２０ｇ／ｍ２以上の不織布基材と、その不織布基材の両面に形成された粘着剤層とを備える両面接着テープであって、前記不織布基材は、バインダー成分によらずに、含浸された前記粘着剤層によって構成繊維同士が粘着されていることを特徴とする。
【００５６】
本発明の両面接着テープにおいては、ＯＡ機器などの実使用を想定した条件（７０℃４４日間）の加熱保存が成された後の試験片において、テープ強度が長手方向（流れ方向）、幅方向共に１４Ｎ／１０ｍｍ〜３０Ｎ／１０ｍｍが好ましい。テープ強度が流れ方向、幅方向共に１４Ｎ／１０ｍｍより低くなると、保存後の剥離時にテープが千切れてくる可能性がある。そのため、保存によるテープ強度の低下を考慮して初期のテープ強度が流れ方向、幅方向共に２０Ｎ／１０ｍｍ〜５０Ｎ／１０ｍｍであることが好ましい。
【００５７】
この時のテープ強度の測定方法は、２３℃／５０％下で１０ｍｍ幅、チャック間距離１００ｍｍの短冊状のテープ単体をテンシロンにて引張速度３００ｍｍ／ｍｉｎの条件で測定した時の最大強度の事を示している。テープ強度は流れ（ＭＤ）方向と幅（ＴＤ）方向の２方向で測定され、両者の強度のＭＤ／ＴＤ比がグレーン比となる。
【００５８】
テープにかかる剥離力の方向により強度が変わると、加工後のテープ強度や加工性が低下する事から、千切れ性が損なわれるため、初期および７０℃４４日間保存後のグレーン比は７０〜１４０％が好ましく、８０〜１２０％がより好ましい。
【００５９】
保存後の剥離時にテープが千切れるのは、テープが引き剥がしに耐える力以上に剥離に力が必要な為である。より分りやすく大小関係を示すと、「テープ強度＜粘着力」である。保存後にテープが剥離で千切れないようにするためには、「テープ強度＞粘着力」であることが好ましい。
【００６０】
粘着力は長期保管により初期値より向上する。これは時間と共に被着体表面への粘着剤の濡れが進む為であるが、千切れないようにするためには「テープ強度＞粘着力」が好ましい。従って、初期には、「２３℃におけるテープ強度＞２３℃における粘着力」であり、かつ「７０℃で４４日間保存後のテ−プ強度＞７０℃で４４日間保存後の粘着力」であることが好ましい。
【００６１】
この時のテープ粘着力は、保存前より貼付背面を微粉末（ベビーパウダー）で非粘着化し圧着しており、２３℃／５０％下で、剥離速度３００ｍｍ／ｍｉｎで１８０°剥離にて剥離した場合の平均値で示している。
【００６２】
また、本発明の両面接着テープにおいては、ＯＡ機器などの実使用を想定した条件下での加熱保存が成された後の試験片において、以下の如く測定される層間破壊面積率が１０％以下、好ましくは５％以下、最も好ましくは０％であることが望ましい。なぜなら、層間破壊面積率が１０％以下であれば、両面接着テープを使用して接合させた組立部品を容易に引き剥がせ、構成部品の解体性が良好となるからである。一方、層間破壊面積率が１０％を超えると、リサイクルを目的とした部品解体を行う際に、両面テープが解体された二つの部品表面に割裂した状態で残される部分がかなり大きくなる。割裂部は不織布の強度が著しく低下する為に剥離し難いばかりか、結果的に割裂している面積が２倍になってしまう。そのため、部品の解体性を著しく損ねてしまう。
【００６３】
本発明において、層間破壊面積率とは、１５×１５ｍｍに切断した両面テープの両面に２０×１００ｍｍに切断したｔ＝０．１ｍｍのアルミ箔を貼合わせ、６０℃×２４時間保存で十分に接着性を確保した後、常温まで除冷し、アルミ箔両端を手で持ち１０ｍ／ｍｉｎ程度の速度で手によりＴ剥離を行う。剥離した後の糊面を目視で確認し、不織布層間で破壊している面積割合を評価する。
【００６４】
また、本発明では、ＯＡ機器や家電製品に好適に用いられる被着体に貼り合せて７０℃４４日間保管した後に剥離しても糊残りをしないような粘着剤が好ましい。本発明者らは鋭意検討をした結果、糊残り性に優れる粘着剤には、前述した粘着剤組成物を使用し、せん断損失弾性率Ｇ”のピークトップが−４５℃以上、−２５℃以下であることが好適である事を見出した。
【００６５】
せん断損失弾性率Ｇ”の測定は、Φ７．５ｍｍ×１ｍｍの円柱状に打ち抜いた粘着剤の片方の円状面に周波数１Ｈｚのせん断振動を与えた際のもう一方の円状面に伝わるせん断振動を測定し解析することにより得られる数値である。本測定にはＲｈｅｏｍｅｔｒｉｃ  Ｓｃｉｅｎｔｉｆｉｃ社製ＡＲＥＳ型式を用いた。
【００６６】
本発明の両面接着テープは、家電製品や自動車、ＯＡ機器などの製品内の部品のうち、リサイクル部品の固定用に使用される場合に特に有用である。
【実施例】
【００６７】
以下、本発明の構成と効果を具体的に示す実施例等について説明する。なお、実施例等における評価項目は下記のようにして測定を行った。
【００６８】
（１）不織布の長手方向の引張強度
引張方向が長手方向になるように切断した、１０ｍｍ幅、チャック間距離１００ｍｍの短冊状の不織布を、テンシロンにて２３℃／５０％下で引張速度３００ｍｍ／ｍｉｎの条件で測定した時の最大強度を示す。
【００６９】
（２）不織布のグレーン比
上記（１）と同様にして、引張方向が幅方向になるように切断した不織布の引張強度を測定した。長手方向（流れ方向（ＭＤ））と幅（ＴＤ）方向の強度のＭＤ／ＴＤ比をグレーン比として算出した。
【００７０】
（３）両面接着テープの長手方向の引張強度
引張方向が長手方向になるように切断した、１０ｍｍ幅、チャック間距離１００ｍｍの短冊状の両面接着テープを、テンシロンにて２３℃／５０％下で引張速度３００ｍｍ／ｍｉｎの条件で測定した時の最大強度を示す。両面接着テープの長手方向の引張強度は、初期および７０℃４４日間保存後のものについて測定を行った。
【００７１】
（４）両面接着テープのグレーン比
上記（３）と同様にして、引張方向が幅方向になるように切断した両面接着テープの引張強度を測定した。両面接着テープの幅方向の引張強度は、初期および７０℃４４日間保存後のものについて測定を行った。長手方向（流れ方向（ＭＤ））と幅（ＴＤ）方向の強度のＭＤ／ＴＤ比をグレーン比として算出した。
【００７２】
（５）両面接着テープの粘着力
両面接着テープの片面を微粉末（ベビーパウダー）により非粘着化したサンプルを、２０ｍｍ幅で切断した。サンドペーパー（＃２８０）にて表面研磨したＳＵＳ−３０４板に上記サンプルを２kgの荷重ローラで圧着させた後、２３℃／５０％ＲＨで３０分放置後、引張試験機を使用して２３℃／５０％ＲＨ下で、剥離速度３００ｍｍ／ｍｉｎで１８０°剥離にて剥離した場合の平均値で示している。
【００７３】
（６）両面接着テープの層間破壊面積率
１５×１５ｍｍに切断した両面テープの両面に、２０×１００ｍｍに切断したｔ＝０．１ｍｍのアルミ箔を貼合わせ、６０℃×２４時間保存で十分に接着性を確保した後、常温まで除冷し、アルミ箔両端を手で持ち１０ｍ／ｍｉｎ程度の速度で手によりＴ剥離を行った。剥離した後の糊面を目視で確認し、不織布層間で破壊している面積割合を評価した。
【００７４】
（７）粘着剤層のせん断損失弾性率Ｇ”
Ｒｈｅｏｍｅｔｒｉｃ  Ｓｃｉｅｎｔｉｆｉｃ社製ＡＲＥＳ型式を用いて、Φ７．５ｍｍ×１ｍｍの円柱状に打ち抜いた粘着剤の片方の円状面に周波数１Ｈｚのせん断振動を与え、その際、もう一方の円状面に伝わるせん断振動を測定し解析することにより、せん断損失弾性率Ｇ”を測定した。その際、試料温度を変化させながら、せん断損失弾性率Ｇ”をプロットしてそのピークトップに相当する温度を求めた。
【００７５】
（８）粘着剤層の原料液の粘度
ＴＯＫＩＭＥＣ社製ＢＨ型回転粘度計を用いて、２３℃に温度調整した粘着剤組成物の粘度を回転ローターを回転数２０ｒｐｍとし、粘度を測定した。
【００７６】
（９）テープ巻き取り時の外観
厚さ０．１４ｍｍの両面処理した剥離紙の片面に両面テープを貼り合わせた状態で、外径８２ｍｍの紙芯に巻き付けた後に、これを巻き戻し、両面テープ表面を目視で観察した。幅方向にミミズ状のシワが発生している場合を×、発生していない場合を○とした。
【００７７】
（１０）７０℃４４日間保存後の剥離テスト
幅５ｍｍ×１５０ｍｍの両面テープの片面を微粉末（ベビーパウダー）により非粘着化し、非粘着化していないもう片方の粘着面にＰＣＡＢＳ及びＡＢＳを２Ｋｇのローラ１往復にて圧着した。これを曝露状態で７０℃４４日間保存した。保存終了後、２３℃／５０％ＲＨ下で２４時間放置した。
【００７８】
剥離性は、圧着していたテープを５ｍｍ／分程度の速度で手で剥離し、千切れる場合を×、テープが千切れず剥離できる場合を○とした。また、糊残りは、テープを剥離した後の被着体表面を観察した際に、糊残りが全くない場合を○、少し糊が残っている（面積率で３％程度以下）場合を△、糊残りが多い場合を×とした。
【００７９】
（粘着剤の調製例１）
アクリル酸３重量部、酢酸ビニル４重量部、アクリル酸ブチル９３重量部、及び重合溶媒としてトルエン２００重量部を三つ口フラスコに投入し、窒素ガスを導入しながら、２時間攪拌した。このようにして重合系内の酸素を除去した後、ＡＩＢＮ（２，２’−アゾビスイソブチロニトリル）０．１５重量部を加え、７０℃に昇温して６時間重合反応を行った。得られたポリマーの重量平均分子量は４０万であった。
【００８０】
このポリマー溶液にその固形分１００重量部に対して４０重量部の荒川化学製重合ロジン「ペンセルＤ１２５」を添加し、粘着剤組成物を調製した。さらに、この組成物の固形分１００重量部に対して１．４重量部のイソシアネート系架橋剤（コロネートＬ、日本ポリウレタン工業（株）製を配合して、溶剤により濃度調整しつつ、十分に攪拌し固形分３５％のアクリル系粘着剤を調製した。
【００８１】
このアクリル系粘着剤の２３℃における粘度は１０Ｐａ・Ｓであり、得られる粘着剤層のせん断損失弾性率Ｇ”のピークトップ温度は、−２５℃であった。
【００８２】
（粘着剤の調製例２）
アクリル酸３重量部、酢酸ビニル４重量部、アクリル酸ブチル９３重量部、及び重合溶媒としてトルエン２００重量部を三つ口フラスコに投入し、窒素ガスを導入しながら、２時間攪拌した。このようにして重合系内の酸素を除去した後、ＡＩＢＮ（２，２’−アゾビスイソブチロニトリル）０．１５重量部を加え、６０℃に昇温して１０時間重合反応を行った。得られたポリマーの重量平均分子量は７０万であった。
【００８３】
このポリマー溶液にその固形分１００重量部に対して４０重量部の荒川化学製重合ロジン「ペンセルＤ１２５」を添加し、粘着剤組成物を調製した。さらに、この組成物の固形分１００重量部に対して１．４重量部のイソシアネート系架橋剤（コロネートＬ、日本ポリウレタン工業（株）製を配合して、溶剤により濃度調整しつつ、十分に攪拌し固形分４０％のアクリル系粘着剤を調製した。
【００８４】
このアクリル系粘着剤の２３℃における粘度は１２０Ｐａ・Ｓであり、得られる粘着剤層のせん断損失弾性率Ｇ”のピークトップ温度は、−２５℃であった。
【００８５】
（実施例１）
マニラ麻のみからなりバインダー成分を含まない不織布（長手方向の引張強度：４Ｎ／１０ｍｍ、グレーン比：１０５％、厚さ：７５μｍ、坪量２３ｇ／ｍ２）の上面と下面に、夫々配置したダイコーターから、粘着剤の調製例１で得られたアクリル系粘着剤の原料液を直接塗布して、不織布の内部に含浸させた後、原料液を１００℃のオーブン内で５分間乾燥させて内部から両面に連続する粘着剤層を形成した。これを厚み１４０μｍのセパレータと共に紙管（外径８２ｍｍ）に巻き取って、本発明の両面接着テープを作製した（両面接着テープの総厚１６０μｍ）。この両面接着テープを用いて、前述の各評価を行った。
【００８６】
（比較例１）
実施例１において、不織布基材として、マニラ麻の１重量％がポリビニルアルコールで結着された不織布（長手方向の引張強度：１３Ｎ／１０ｍｍ、グレーン比：８８％、厚さ：６２μｍ、坪量１８ｇ／ｍ２）を用いること以外は、実施例１と同様にして両面接着テープを作製し、評価した。
【００８７】
（比較例２）
実施例１において、直接塗布法の代わりに転写法で粘着剤層を形成すること以外は、実施例１と同様にして両面接着テープを作製し、評価した。転写法としては、実施例１で用いた粘着剤層の原料液を用いて、セパレータの剥離処理面上に乾燥後の糊厚が７０μｍとなるように１００℃のオーブン内で３分間乾燥した粘着剤固形層を（実施例１）と同じ不織布に熱転写して、テープ総厚１６０μｍとした両面接着テープを作製した。
【００８８】
（比較例３）
実施例１において、粘着剤層の原料液として、粘着剤の調製例２で得られたアクリル系粘着剤の原料液を用いること以外は、実施例１と同様にして両面接着テープを作製し、評価した。なお、粘着剤層の原料液を塗布する際、高粘度のため内部まで十分含浸させることができず、内部から両面に連続する粘着剤層を形成することができなかった。
【００８９】
以上の結果を表１に示す。
【００９０】
【表１】
2006143856.tif 000002
表１の結果が示すように、本発明の両面接着テープは、テープを巻き取る際にシワが発生し難く、熱履歴などが長時間に負荷された実使用後でも、剥離の際に層間で破壊（層割れ）されず、被着体の一方から両面接着テープを剥離する際に、千切れたり糊残りが発生し難い、剥離性に優れたものである。